(57)【特許請求の範囲】
【請求項１】
繰り返し、鋳込まれる物の一時的な原型にセラミックスラリー層を被覆し、かつ、そのセラミックスラリー層上に耐火スタッコを付加し、複数のセラミックスラリー層及びスタッコ層を原型上に形成するセラミックシェルモールドを作製する方法であって、少なくとも１つのスタッコ層は、不連続スタッコ繊維を付加した後に、その不連続スタッコ繊維上に粒状スタッコ粉末を付加することにより形成され、しかも、不連続スタッコ繊維が充填されかつスラリー層に貼り付くように、粒状スタッコ粉末が、基礎となるスラリー層がまだ濡れている間に、不連続スタッコ繊維上に貼り付けられ、その際、詰め込むためにスタッコ粒子に十分なエネルギーを供給するように、粒状スタッコ粉末は、不連続スタッコ繊維上に粒状スタッコ粉末を重力により雨のように降らすことによって貼り付けることを特徴とする方法。
【請求項２】
粒状スタッコ粉末がランダムな方向性を持つ不連続スタッコ繊維上に付加されて、不連続スタッコ繊維の基礎となるスラリー層上の不連続スタッコ繊維を充填する請求項１に記載の方法。
【請求項３】
充填された不連続スタッコ繊維の大部分が基礎となるスラリー層に貼り付くように、基礎となるスラリー層がまだ濡れている間に粒状スタッコ粉末がランダムな方向性を持つ不連続スタッコ繊維上に付加される請求項２に記載の方法。
【請求項４】
粒状スタッコ粉末がランダムな方向性を持つ不連続スタッコ繊維上に付加されて、充填された不連続スタッコ繊維と粒状スタッコ粉末を有するスタッコ層を形成する請求項２に記載の方法。
【請求項５】
粒状スタッコ粉末の一部が、充填された不連続スタッコ繊維間の空間を満たす請求項４に記載の方法。
【請求項６】
粒状スタッコ粉末が、粒状スタッコ粉末を重力により落下させて不連続スタッコ繊維上に雨のように降らすことにより付加される請求項１に記載の方法。
【請求項７】
不連続スタッコ繊維および粒状スタッコ粉末が同じセラミック成分であるか、または不連続スタッコ繊維および粒状スタッコ粉末が異なるセラミック成分である請求項６に記載の方法。
【請求項８】
複数のセラミック微粉層および耐火スタッコ層を有するセラミックシェルモールドであって、少なくとも１つのスタッコ層は不連続スタッコ繊維と粒状スタッコ粉末の両方を有する、請求項１〜７のいずれか１項に記載の方法により作製されたシェルモード。
【請求項９】
前記少なくとも１つのスタッコ層は、粒状スタッコが繊維上および繊維間に在る状態で充填された不連続スタッコ繊維を有する請求項８に記載のシェルモールド。
【請求項１０】
粒状スタッコ粉末の一部は、充填された不連続スタッコ繊維間の空間を占める請求項９に記載のシェルモールド。
【請求項１１】
不連続スタッコ繊維および粒状スタッコ粉末が同じセラミック成分であるか、または不連続スタッコ繊維および粒状スタッコ粉末が異なるセラミック成分である請求項８に記載のシェルモールド。
【発明の詳細な説明】
【０００１】
【発明の属する技術分野】
本発明は、溶融金属および合金を鋳造するセラミックインベストメントシェルモールドに関し、より詳細には、繊維強化して高温の鋳込温度での鋳型強度を向上させたセラミックシェルモールドに関する。
【０００２】
【関連の技術】
例えばオーパーホールの米国特許第３，１９６，５０６号および第２，９６１，７５１号から明らかなように、インベストメント鋳造工程とロストワックスシェルモールド作製工程とはともに公知である。ロストワックスシェルモールド作製工程は、セラミックスラリー中に鋳込まれる物のワックスやその他の一時的な原型を繰返して浸漬してセラミックスラリー層を形成し、余分なスラリーを切り、スラリーに粗いセラミック粒子をスタッコ塗布してスラリー層上にスタッコ層を形成し、層を乾燥させて原型上に所望の壁厚のシェルモールド作製することから成る。その後、グリーンシェルモールド／原型組立品は、原型除去作業を施され、シェルモールドから原型を選択的に除去する。一般に用いられるワックス原型除去技術は、急速脱ろうであり、グリーンシェルモールド／原型組立品を加熱したオーブンに置きグリーンシェルモールドからワックス原型を急速に溶解させるものである。原型除去に続いて、その中に鋳込まれる溶融金属や合金に対してモールド強度を高めるために、温度を上昇させてグリーンシェルモールドを焼成する。
【０００３】
従来のロストワックスセラミックシェルモールドは、上記の原型除去作業中に割れたり裂けたりする傾向がある。
【０００４】
超合金構成部品の一方向凝固（ＤＳ）鋳造において、セラミックシェルモールドの性能を高める試みが行われている。例えば、米国再発行特許第３４，７０２号では、中間モールド壁厚の周りにアルミナ基またはムライト基強化用繊維を連続した渦巻き状に巻付けながら形成する例示的な実施例が記載されている。米国特許第６，３６４，０００号は、この目的のために、１つまたはそれ以上の連続した炭素基強化用繊維をセラミックシェルモールド壁に配置する例示的な実施例を開示している。
【０００５】
【発明が解決しようとする課題】
本発明の目的は、繊維強化して高温の鋳込み温度での鋳型強度を向上させることである。
【０００６】
【課題を解決するための手段】
本発明の解決手段を例示すると、各請求項に記載のとおりである。
【０００７】
【発明の実施の態様】
本発明は、繰り返し、鋳込まれる物の一時的な原型にセラミックスラリー層を被覆し、かつ、そのセラミックスラリー層上に耐火スタッコを付加し、複数のセラミックスラリー層及びスタッコ層を原型上に形成するセラミックシェルモールドを作製する方法であって、少なくとも１つのスタッコ層は、不連続スタッコ繊維を付加した後に、その不連続スタッコ繊維上に粒状スタッコ粉末を付加することにより形成され、しかも、不連続スタッコ繊維が充填されかつスラリー層に貼り付くように、粒状スタッコ粉末が、基礎となるスラリー層がまだ濡れている間に、不連続スタッコ繊維上に貼り付けられ、その際、詰め込むためにスタッコ粒子に十分なエネルギーを供給するように、粒状スタッコ粉末は、不連続スタッコ繊維上に粒状スタッコ粉末を重力により雨のように降らすことによって貼り付けることを特徴とする方法である。
【０００８】
本発明の好適な実施例において、粒状のスタッコ粉末は、ランダムな方向性を持つ不連続スタッコ繊維上に付加して（たとえば貼り付けて）、不連続繊維の基礎になるスラリー層上で不連続スタッコ繊維を充填する。充填された不連続スタッコ繊維の大部分がスラリー層に貼り付くように、基礎となるスラリー層がまだ濡れている間に、粒状スタッコ粉末を好適には不連続スタッコ繊維上に貼り付ける。粒状スタッコ粉末は、好適にはランダムな方向性を持つ不連続スタッコ繊維上に貼り付けて、その表面および内部に不連続スタッコ繊維および粒状スタッコを含むマットから成るスタッコ層を形成する。
【０００９】
【実施例】
本発明を例示するためであり限定するものではない例示的な実施例において、粒状スタッコ粉末は、不連続スタッコ繊維上に粒状スタッコ粉末を重力により雨のように降らすことによって貼り付けられる。
【００１０】
また本発明は、少なくとも１つのスタッコ層が不連続スタッコ繊維および粒状スタッコ粉末から成る、セラミックシェルモールドを提供する。
【００１１】
本発明によるシェルモールドは、原型除去作業の際に、モールド割れに対して抵抗力があるという利点がある。
【００１２】
本発明は、次の詳細な説明によってより容易に明らかになるであろう。
【００１３】
図１は、本発明を適用したロストワックスセラミックシェルモールド作製工程を概略的に示すものであり、セラミックシェルモールドは、繰返し、物の鋳型の一時的な原型に耐火微粉スラリー（すなわち、液体バインダー中のセラミック微粉）を被覆してスラリー層を形成し、余分なスラリーを切り、所望のシェルモールド壁厚になるまで耐火スタッコをスラリー層にスタッコしてスラリー層上にスタッコ層を形成することにより作製される。一時的な原型は、当分野において公知であるように鋳造される物の形状に成型あるいは別の方法により成形される、従来のワックス、ワックス／ポリマーブレンド、高分子またはその他の一時的な材料から成る。そのような一時的な原型は、そこから原型を溶解、抽出および／または蒸発させるような従来の原型除去技術を用いて、その周りに埋没させたグリーンシェルモールドから除去可能である。
【００１４】
図１において、原型Ｐを容器１０中に保持されて耐火微細繊維（例えば、セラミック微粉）スラリー１１中に浸し、所定時間容器１０の上で原型を一時的に保持して余分な耐火スラリーを落とし、耐火スラリー層が濡れている間にスタッコ貼付作業位置１２でスタッコを貼り付ける。原型Ｐは通常、ロボットアームＲにより移動させる。本発明の例示的な実施例の実施において、スタッコ貼付作業位置１２は、原型に不連続なスタッコ繊維１４を貼り付ける繊維スタッコ貼付装置１２ａと、粒状スタッコ粉末１５を貼り付けて少なくとも１つのスタッコ層を形成し、本発明による不連続スタッコ繊維および粒状スタッコ繊維を構成する粒状スタッコ貼付装置１２ｂとを備える。その他のスタッコ層は、粒状スタッコ貼付装置１２ｂにおいて原型に貼り付けられる粒状スタッコ粉末のみを備えてもよい。すなわち、スタッコ層が粒状スタッコ粉末のみからなる場合、繊維スタッコ貼付装置１２ａを用いない。スタッコ貼付装置１２ａと１２ｂは、不連続スタッコ繊維と粒状スタッコ粉末がそれぞれ入っているビン２０ａと２０ｂを有する従来のスタッコタワーにより構成することができる。
【００１５】
その後、耐火スラリー層をスタッコ貼り付けした原型Ｐは、空気中または従来の乾燥装置中で乾燥させる。乾燥後、所望のシェルモールド壁厚が原型上に形成されるまで、原型Ｐには、同様に浸漬、余分なスラリー切り、スタッコ貼り付け、乾燥作業を施す。セラミックスラリー／スタッコ層の乾燥については、米国特許第２，９３２，８６４号、第４，１１４，２８５号、およびそれらと同じ譲受人である米国特許出願番号第０９／６９０，１４４号などに記載されている。
【００１６】
一般に、ロストワックス工程の実施において、１つまたはそれ以上のいわゆる下塗（耐火スラリー）層および下塗スタッコ層が、最初に原型に塗布されて、シェルモールド中に鋳込まれる溶融金属または合金と接触する上塗が形成される。
さらに、上塗された原型は、スラリー浸漬、余分なスラリー切り、スタッコ貼り付け、乾燥作業の工程を繰り返し施されて、所望のシェルモールド壁厚が形成されるまで、下塗スラリー層上に仕上げスラリー層／スタッコ層を形成する。一般に下塗には、仕上げスラリー中に存在するよりも細かい耐火粉末をスラリー中に用いる。下塗スタッコも同様に、仕上げスタッコよりも粗くないスタッコである。下塗スラリー／スタッコは、一般にセラミックのような耐火材料から成り、鋳込まれる溶融金属や合金と好ましくない反応を起こさず好適に接触する上塗を形成する。仕上げスラリーおよび仕上げスタッコは、下塗スラリー／スタッコに用いるものとは異なるか、あるいは同じ耐火粉末および耐火スタッコから構成することが可能である。例えば米国特許第５，２９７，６１５号中に記載されるようにグラファイト、窒化物、炭化物、およびその他の材料が耐火材料として用いられるが、ニッケル基およびコバルト基超合金鋳造用のシェルモールド層中に用いられる耐火粉末／スタッコは、米国特許第４，９６６，２２５号、第５，３３５，７１７号、第５，９７５，１８８号等に記載されるように、通常セラミック粉末／スタッコから成り、これらの特許の全ての教示は、本明細書の一部を構成するものとしてここに援用する。
【００１７】
本発明は、不連続スタッコ繊維を貼り付けた後に、不連続スタッコ繊維上に粒状スタッコ粉末を貼り付けることにより、少なくとも１つの、より好適には複数のシェルモールドのスタッコ層を形成することから構成される。例えば、例示のためであり限定ではない本発明の実施例において、図１の装置１２ａで予め貼り付けられた不連続スタッコ繊維１４上に、装置１２ｂで図１の粒状スタッコ粉末１５が貼り付けられ、不連続な繊維の基礎となるスラリー層上に、図２Ａの初期的にランダムな方向性を持つ不連続スタッコ繊維１４が詰め込まれかつ充填される。不連続スタッコ繊維１４の大部分、好適には７５％以上、より好適には８０〜９０％が、粒状スタッコ粉末１５を落下させて詰め込む結果として充填されかつスラリー層に貼り付くように、粒状スタッコ粉末１５は、基礎となるスラリー層がまだ濡れている間に、不連続スタッコ繊維１４上に好適に貼り付けられる。
粒状スタッコ粉末は、好適にはランダムな方向性を持つ不連続スタッコ繊維上に貼り付けられて、一般に充填された不連続スタッコ繊維１４の二次元マットとそのマット上およびマット中の粒状スタッコ粉末から成る、図２（Ｂ）に示すスタッコ層を形成する。図２（Ｂ）において、粒状スタッコ粉末はドットにより表されている。
【００１８】
不連続スタッコ繊維は、シリカ、アルミナ、または形成される特別なモールドおよび用いられる特別な鋳造パラメーターに対して好適なその他の耐火材料から構成することができる。スタッコ繊維は、繊維の直径よりも大きな長さを有する、不連続な比較的短い繊維の長さである。例示の目的のみであり、本発明が下記範囲に限定されるものではないが、スタッコ繊維は、好適には１／２インチを越えない長さを有し、通常は１／４〜３／８インチの範囲であり、繊維のアスペクト比（直径に対する長さの比）は１０〜１００の範囲である。粒状スタッコ粉末は、ロストワックスシェルモールド工程においてこれまで用いられ、かつ上記引用米国特許に記載される粒状スタッコの典型的な粒子形状である、ずんぐりした粒子形態でありかつアスペクト比は２より小さいことを特徴とする。粒状スタッコ粉末は、シリカ、アルミナ、または形成される特別なモールドおよび用いられる特別な鋳造パラメーターに対して好適なその他の耐火スタッコ材料から構成することができる。不連続スタッコ繊維および粒状スタッコ粉末は、同じあるいは異なる耐火あるいはセラミック材料から成る。
【００１９】
スタッコ貼付装置１２ａと１２ｂは、不連続スタッコ繊維１４と粒状スタッコ粉末１５がそれぞれ入っている高架ビン２０ａと２０ｂを有する従来のスタッコタワーにより構成することができる。装置１２ａにおいて、不連続スタッコ繊維１４はビン２０ａから投下されて、ビン２０ａの下の予め選択された距離（例えば、２０〜６０インチ）に配置されかつスタッコ繊維が充填されて濡れた耐火スラリー層の全表面を覆うように回転する原型Ｐの濡れた耐火層上に、重力により雨のように降りかかる。所定量のスタッコ繊維をある期間にわたって投下することができるが、先に投下されたスタッコ繊維１４によって完全に覆われた原型からスタッコ繊維が落ちる（貼り付かなくなる）のが観測されるまで、通常、不連続スタッコ繊維１４はビン２０ａから投下される。不連続スタッコ繊維１４は、図２Ａに示すように、ランダムな方向性の繊維１４の三次元配列状に、濡れたスラリー層に貼り付く。装置１２ｂにおいて、粒状スタッコ粉末１５はビン２０ｂから投下されて、ビン２０ｂの下の予め選択された距離（例えば、２０〜６０インチ）に配置されかつ粒状スタッコ粉末がスタッコ繊維に充填されてまだ濡れた耐火スラリー層上に固められるように回転する原型Ｐ上のスタッコ繊維が貼り付いてまだ濡れている耐火層の上に、重力により雨のように降りかかる。所定量の粒状スタッコ粉末をある期間にわたって投下することができるが、先に投下された粒状スタッコ粉末１５によって完全に覆われた原型からスタッコ粉末が落ちる（貼り付かなくなる）のが観測されるまで、通常、粒状スタッコ粉末１５はビン２０ｂから投下される。本発明の実施において、すべての従来のスタッコタワーを使用することができる。本発明を実施するために使用できる特別なスタッコタワーは、同じ譲受人による２０００年７月２７日出願の米国特許出願番号第０９／６９０，１４４号に記載されている。また、この特許の教示は、本明細書の一部を構成するものとしてここに援用する。
【００２０】
繊維スタッコまたは粒状スタッコ粉末は、スプレー被覆、流動相被覆、あるいはスタッコ繊維に詰め込むためにスタッコ粒子に十分なエネルギーを供給して原型上に二次元のマット型構造を形成するその他の技術を含む方法により、原型に貼り付けることができる。
【００２１】
本発明はこの点に関して限定するものではないが、不連続なスタッコ繊維１４を貼り付けた後にランダムな方向性を持つ不連続スタッコ繊維上に粒状スタッコ粉末１５を貼り付ける本発明により形成される１つまたはそれ以上のスタッコ層は、好適にはシェルモールド壁２５の中間スタッコ層を備える。例えば、例示のためであり限定ではないが、不連続スタッコ繊維１４と粒状スタッコ粉末１５から成るスタッコ層は、１層ずつ形成されているシェルモールド壁の４次、５次、６次、その他の中間スタッコ層から構成することができる。
【００２２】
図２Ｂのランダムな方向性を持つ不連続スタッコ繊維１４上に粒状スタッコ粉末１５を貼り付ける本発明により形成されるスタッコ層は、不連続なスタッコ繊維のみから構成されるスタッコ層より、所定のシェルモールド壁厚に対する空隙率が小さくかつ架橋が少なくなる（そこで繊維が互いに架橋してボイドを作る）。粒状スタッコ繊維を貼り付けることにより、ランダムな方向性を持つ不連続スタッコ繊維が再配列して、図３と図４とに比較して示すように、スタッコ繊維１４間の空間を埋める粒状スタッコ粉末１５により高い繊維充填密度および高密度のシェルモールド壁２５を実現する。
【００２３】
本発明によるシェルモールドは、１つあるいはそれ以上の（不連続スタッコ繊維１４と粒状スタッコ粉末１５から成る）複合スラリー層なしのシェルモールドより、大きな引張強度と靭性（クラック伝播に対する抵抗力）を示し、原型除去作業中のモールド割れに対する抵抗力があるという利点がある。
【００２４】
次の実施例１〜２は、本発明を制限することなく更に例示するためのものである。
【００２５】
実施例１
以下の表１に示されるセラミックスラリー層／スタッコ層を同じワックス原型に適用することにより、米国特許第４，９６６，２２５号に記載されるロストワックス工程によりシェルモールドを作製した。
【００２６】
【表１】
0004574954.tif 000002
１次（上塗）、２次、３次、７次および８次の層のセラミックスラリーとスタッコは同じものであることが、表より明らかである。スラリーＡは、１２ｎｍの大きさのコロイドシリカバインダー液体（Ｇｒａｃｅ  Ｃｈｅｍｉｃａｌｓ社製ＬＵＤＯＸ  ＨＳ３０バインダー）を用いるアルミナ基スラリーから構成された。スラリーＢ、Ｃ、およびＤは、それぞれ１２ｎｍの大きさのコロイドシリカバインダー液体を用いるジルコン基スラリーから構成された。２つのスラリーを用いた浸漬は、Ｂ／Ｃ（および後の試料ではＢ／Ｄ）で示され、最初に低粘度のスラリーに浸漬した後に標準の高粘度スラリーに浸漬するという公知の手法を表す。１次スタッコ層用のスタッコは、−１２０メッシュの融解アルミナ粒状スタッコ（−１２０メッシュは１２０メッシュより細かい粒子を意味する）であった。
２次スタッコ層用のスタッコは、−９０メッシュの融解アルミナ粒状スタッコであった。３次スタッコ層用のスタッコは、スタッコ粉末が４８メッシュより大きく２８メッシュより小さい粒径を有する２８×４８メッシュの板状アルミナ粒状スタッコであった。残りの層用のスタッコは、１４×２８メッシュの板状アルミナ粒状スタッコであった。明らかなように、４次、５次、および６次の層に用いたセラミックスラリーは同じものであった。しかし、４次、５次、および６次のスタッコ層は、モールド試料Ａの作製において４次、５次、および６次のスタッコ層は１４×２８の板状アルミナのみにより構成されるのに対して、モールド試料Ｂの作製において４次、５次、および６次のスタッコ層は１／４インチ長さに切り刻まれた（不連続な）「Ｑ」繊維のみにより構成された点において異なる。
モールド試料Ｃの作製では、４次、５次、および６次のスタッコ層は、１／４インチ長さに切り刻まれた「Ｑ」繊維により構成した後に、本発明による繊維スタッコを充填するために粒状１４×２８スタッコ粉末を貼り付けられた。
【００２７】
不連続に切り刻まれた「Ｑ」繊維はシリカから成り、直径は９〜１４μｍの範囲を有していた。切り刻まない「Ｑ」繊維（石英シリカ）は、ケンタッキー州ルイビルＷ．Ｌｅｅ  Ｓｔ．のＳａｉｎｔ−Ｇｏｂａｉｎ  Ｑｕａｒｔｚから入手可能である。「Ｑ」繊維は、ノースカロライナ州レーリーのＯＭＮＩＡ  ＬＬＣで切り刻んだ。１４×２８粒状スタッコ粉末は、４８メッシュより大きく２８メッシュより小さい粒径を有する粒子により構成され、また板状のアルミナにより構成されていた。１４×２８アルミナ粒状スタッコ粉末は、アーカンソー州ＢａｕｘｉｔｅのＡｌｃｏａ  Ａｌｕｍｉｎａ  ａｎｄ  Ｃｈｅｍｉｃａｌｓから入手可能である。メッシュ寸法は、米国標準ふるい分けシステムによっている。モールド試料の作製において、「Ｑ」スタッコ繊維と１４×２８アルミナ粒状スタッコ粉末はともに、各モールド試料を作製中に、原型の上５フィートの高さから自由落下により原型に貼り付けられた。
【００２８】
図３と４は、それぞれシェルモールド試料ＢとＣの作製された壁の写真である。シェルモールドＢとＣとの違いは、モールド試料Ｃは所定のシェルモールド壁厚に対する空隙率が小さくかつ架橋が少なくなる（そこで繊維が互いに架橋してボイドを作る）という点において目覚ましい。スタッコ繊維および繊維架橋がランダムな方向性を持つことは図３中の試料Ｂにおいて明らかであり、その両方ともにモールド強度を低下させ、壁の空隙率およびモールド壁中のボイド欠陥の数を増加させる。例えば、外側モールド試料表面の突起部ＰＪ（図３の左手側）は、試料壁の面の外側方向でかつ横方向を向いた不連続スタッコ「Ｑ」繊維である。大きなボイドＬがいくつか見られ、不連続なスタッコ繊維と対応している。図４において、粒状スタッコ粉末を貼り付けると、不連続スタッコ繊維が再配列し、スタッコ繊維間の空間を満たして高密度で高強度なシェルモールド壁を形成する粒状スタッコ粉末により、高い繊維の充填密度が実現される。
【００２９】
試料Ａ、Ｂ、およびＣについて求められた機械的特性を、以下の表２に述べる。
【００３０】
【表２】
0004574954.tif 000003
結果が示すように、モールド試料Ｃは、ＥＢＰ（ＥＢＰは１ｂｆ−ｉｎ単位で表されるブレーク点に対するエネルギーである）が向上した状態で、試料Ａと同様な強度と空隙率を保持した。しかし、試料Ｂは強度が下がり、かつ繊維架橋のためより多孔性になる。本発明による試料Ｃの全体的な機械的特性は著しく向上しているため、シェルモールドの割れが発生する可能性は減少する。
【００３１】
実施例２
この試料は、原型除去中にシェルモールド性能が本発明の実施によりどのように向上するかを説明するものである。図５の楔形ワックス原型を用いて、シェルモールド割れの可能性を試験した。この楔形原型は、楔の端に沿ってシェルモールド割れが多く発生する。
【００３２】
試験用の楔形シェルモールドは、以下の表３に示すように作製された。スラリーＡおよびＢは、実施例１のスラリーＡおよびＢと同じであった。スラリーＤは、有機バインダー濃度を有する実施例１のスラリーＣと同様であった。楔型モールドＡ１、Ｂ１、およびＣ１は、繊維強化材料を用いずに作製され、別のセットＡ２、Ｂ２、およびＣ２は、「Ｑ」繊維強化材料を用いて作製された後に、本発明によりかつ実施例１に記載される１４×２８板状アルミナスタッコ（表３において１４−２８で表される）を繊維上に貼り付けた。蒸気で脱ろう後、各楔形モールドを検査し、全シェルモールド中の割れた楔形モールドの割合を基に割れの確率を計算した。
【００３３】
【表３】
0004574954.tif 000004
ここで、表３中の「２８−４８」と「１４−２８」は、表１中の２８×４８と１４×２８メッシュ寸法の粒状スタッコに対応する。
【００３４】
楔形シェルモールド試料Ａ１〜Ｃ２を蒸気オートクレーブ中に置いてワックス原型を除去する。蒸気で脱ろうした後、各楔形モールドを検査し、全シェルモールド中の割れた楔形モールドの割合を基に割れの確率（ｐｒｏｂ．  Ｃｒａｃｋｉｎｇ）を計算し、次の表４に一覧にして示した。
【００３５】
【表４】
0004574954.tif 000005
蒸気オートクレーブで脱ろうする条件下において、Ｑ繊維強化シェルモールドＡ２、Ｂ２、およびＣ２は、全てのモールド試験に対して割れがなかったが、一方、標準（Ｑ繊維強化なし）シェルモールドＡ１、Ｂ１、およびＣ１では割れがあった。１００％の割れ確率を持つ厚い９層のモールド試料Ａ１と比較すると、２つのＱ繊維層を含むわずか７層を持つモールド試料Ｃ２には割れがなかった。
本発明により作製されるシェルモールドの脱ろう性能が実質的に向上する。
【００３６】
上記試料シェルモールドは、最初に炉を８７０℃（１６００°Ｆ）に加熱する、炉脱ろうを施すこともあった。その後楔形試料シェルモールドを炉中に押入れてワックス原型を除去し、炉から取除いた後に検査した。各試料シェルモールドに対する割れの確率（ｐｒｏｂ．  Ｃｒａｃｋｉｎｇ）を計算し、次の表５に一覧にして示した。
【００３７】
【表５】
0004574954.tif 000006
加熱された炉の急速脱ろう条件下において、本発明の実施により実験結果からシェルモールド割れが著しく減少することが示された。例えば、Ｑ繊維強化材料を有する８層シェルモールド（試料Ｂ２）では割れがなかったが、Ｑ繊維強化材料のない標準シェルモールド（試料Ｂ１）は全て割れた。
【００３８】
本発明をある特定の例示的な実施例に関して説明したが、本発明は限定的なものではなく、添付の請求項に記載される本発明の精神と範囲内において、改良および変更が可能である。
【図面の簡単な説明】
【図１】本発明の例示的な実施例に係るインベストメントシェルモールドを作製する方法の概略図である。
【図２】Ａは、スタッコ繊維を堅く締めて一般に二次元のマット状にする前に、まだ濡れている耐火スラリー層上に塗布されたランダムな方向性を持つ不連続スタッコ繊維を示す原型上のシェルモールド壁の概略部分図である。Ｂは、スタッコ繊維を堅く締めて一般に二次元のマット状にした後の、まだ濡れている耐火スラリー層上に塗布されたランダムな方向性を持つ不連続スタッコ繊維を示すシェルモールド壁の概略部分図である。
【図３】Ａは、不連続なスタッコ繊維上に粒状スタッコ粒子なしに作製されたシェルモールド断面の写真である。Ｂは、Ａに対応するシェルモールド断面を描いた図である。
【図４】Ａは、本発明の好適な方法により作製されたシェルモールド壁断面の写真である。Ｂは、Ａに対応するシェルモールド壁断面を描いた図である。
【図５】原型除去試験用シェルモールドを作製するために用いる楔型原型の斜視図である。
【符号の説明】
Ｐ    原型
Ｒ    ロボットアーム
１０  容器
１１  スラリー
１２  スタッコ貼付作業位置
１４  不連続スタッコ繊維
１５  粒状スタッコ粉末
２５  シェルモールド壁
【図１】
0004574954.tif 000007
【図２】
0004574954.tif 000008
【図３】
0004574954.tif 000009
【図４】
0004574954.tif 000010
【図５】
0004574954.tif 000011